УЛУЧШЕНИЕ СВОЙСТВ ПЕНОПОЛИМЕТИЛМЕТАКРИЛАТОВ ПУТЕМ ПРИМЕНЕНИЯ МЕТАКРИЛАМИДОВ

1. Способ получения пенополиметакрилата, отличающийся тем, что полимеризуют композицию, содержащую инициатор в количестве от 0,2 до 2,0 мас. %, неполимеризуемый порообразователь в количестве от 0 до 20 мас. %, регулятор в количестве от 0 до 5 мас. % и смесь мономеров в количестве от 70 до 99,8 мас. %, которая содержит метилметакрилат (ММА) в количестве от 70 до 95 мас. %, алкилакрилаты с 1-12 атомами углерода в алкильном остатке в количестве от 0,1 до 5 мас. %, алкилметакрилаты с 2-12 атомами углерода в алкильном остатке в количестве от 0 до 10 мас. %, метакриламиды, N-алкилметакриламиды и/или N,N-диалкилметакриламиды в количестве от 0,5 до 10 мас. %, сшивающий агент в количестве от 0 до 10 мас. %, акриловую кислоту, метакриловую кислоту и/или итаконовую кислоту в количестве от 0 до 10 мас. % и гидроксифункциональный алкил(мет)акрилат в количестве от 0 до 10 мас. %, при этом вся смесь мономеров или ее часть может быть представлена в начале полимеризации в виде полимера и/или олигомера в количестве вплоть до 80 мас. %, при температуре в пределах от 20 до 100°С и затем вспенивают при температуре в пределах от 130 до 250°С.
2. Способ по п. 1, отличающийся тем, что полимеризацию проводят при температуре в пределах от 30 до 70°С, а вспенивание проводят при температуре в пределах от 150 до 230°С.
3. Способ по п. 1 или 2, отличающийся тем, что в качестве сшивающего агента используют ди-, три- либо тетра-(мет)акрилат, аллил(мет)акрилат, триаллилцианурат, триаллилизоцианурат или смесь, содержащую по меньшей мере два таких сшивающих агента.
4. Способ по одному из пп. 1-3, отличающийся тем, что в качестве алкилметакрилатов используют полностью или частично трет-бутилметакрилат и/или изопропилметакрилат и/или в качестве алкилакрилатов используют полностью или частично трет-бутилакрилат и/или изопропилакрилат.
5. Способ по п. 4, отличающийся тем, что смесь мономеров содержит трет-бутилметакрилат, изопропилметакрилат, трет-бутилакрилат и/или изопропилакрилат в количестве от 5 до 10 мас. %, при этом содержание трет-бутилакрилата и изопропилакрилата составляет максимум 5 мас. %, а композиция не содержит несополимеризуемый порообразователь.
6. Способ по п. 1, отличающийся тем, что композиция содержит инициатор в количестве от 0,5 до 1,5 мас. %, неполимеризуемый порообразователь в количестве от 0 до 15 мас. %, регулятор в количестве от 0 до 1 мас. % и смесь мономеров в количестве от 75 до 98,49 мас. %, которая содержит ММА в количестве от 75 до 95 мас. %, алкилакрилаты с 1-8 атомами углерода в алкильном остатке в количестве от 0,5 до 2,5 мас. %, алкилметакрилаты с 2-8 атомами углерода в алкильном остатке в количестве от 0 до 5 мас. %, метакриламиды, N-алкилметакриламиды и/или N,N-диалкилметакриламиды в количестве от 1 до 8 мас. %, ди- или триметакрилат в количестве от 0 до 5 мас. % и акриловую кислоту, метакриловую кислоту и/или итаконовую кислоту в количестве от 0 до 8 мас. % и которая на 0-50 мас. % представлена в виде полимера и/или олигомера.
7. Способ по одному из пп. 1-6, отличающийся тем, что смесь мономеров содержит N-алкилметакриламиды с 1-12 атомами углерода в алкильной группе и не содержит метакриламид или N,N-диалкилметакриламиды.
8. Способ по п. 7, отличающийся тем, что в качестве N-алкил(мет)акриламида используют N-метилолметакриламид, 2-гидроксипропилметакриламид или N-изопропилметакриламид.
9. Способ по одному из пп. 1-8, отличающийся тем, что полимеризацию и/или вспенивание проводят ступенчато при различных температурах.
10. Способ по одному из пп. 1-9, отличающийся тем, что полимеризацию и вспенивание по меньшей мере частично проводят одновременно.
3
11. Пенополиметилметакрилат, отличающийся тем, что содержащееся в нем твердое вещество на по меньшей мере 95 мас. % состоит из полимера, полученного из смеси мономеров, которая содержит ММА в количестве от 70 до 95 мас. %, алкилакрилаты с 1-12 атомами углерода в алкильном остатке в количестве от 0,1 до 5 мас. %, алкилметакрилаты с 2-12 атомами углерода в алкильном остатке в количестве от 0 до 10 мас. %, метакриламиды, N-алкилметакриламиды и/или N,N-диалкилметакриламиды в количестве от 0,5 до 10 мас. %, сшивающий агент в количестве от 0 до 10 мас. %, акриловую кислоту, метакриловую кислоту и/или итаконовую кислоту в количестве от 0 до 10 мас. % и гидроксифункциональный алкил(мет)акрилат в количестве от 0 до 10 мас. %, и тем, что он имеет плотность в пределах от 50 до 350 кг/м.
3
12. Пенополиметилметакрилат по п. 11, отличающийся тем, что он имеет плотность в пределах от 75 до 250 кг/м.